(57)【要約】      （修正有）【課題】脂環式構造を含有する重合体を含む樹脂からなる基材層と液晶組成物硬化層との密着性に優れる積層体の提供。【解決手段】第１主面１０１Ｕ及び第２主面１０１Ｄを備えた基材層１０１と、基材層１０１の第１主面１０１Ｕに接して設けられる接着層１０２と、接着層１０２に接して設けられる液晶組成物硬化層１０３とを含む積層体であって、基材層１０１が脂環式構造を含有する重合体を含む樹脂からなり、基材層１０１の第１主面１０１Ｕは、水の接触角が８０°以下であり、接着層１０２が、紫外線硬化型樹脂組成物の硬化物からなり、紫外線硬化型樹脂組成物がヒドロキシアルキルアクリレートを主成分として含み、液晶組成物硬化層１０３が、液晶化合物を含む液晶組成物の硬化物からなる、積層体。【選択図】図１
2019188740.tif 000002
【特許請求の範囲】
【請求項１】
第１主面及び第２主面を備えた基材層と、前記基材層の前記第１主面に接して設けられる接着層と、前記接着層に接して設けられる液晶組成物硬化層とを含む積層体であって、
前記基材層が脂環式構造を含有する重合体を含む樹脂からなり、前記基材層の第１主面は、水の接触角が８０°以下であり、
前記接着層が、紫外線硬化型樹脂組成物の硬化物からなり、前記紫外線硬化型樹脂組成物がヒドロキシアルキルアクリレートを主成分として含み、
前記液晶組成物硬化層が、液晶化合物を含む液晶組成物の硬化物からなる、積層体。
【請求項２】
前記液晶組成物が、コレステリック液晶組成物である、請求項１に記載の積層体。
【請求項３】
前記基材層の前記第２主面が、エンボス加工されている、請求項１又は２に記載の積層体。
【請求項４】
対象物加飾用、ディスプレイ用、又は偽造防止媒体用である、請求項１〜３のいずれか１項に記載の積層体。
【請求項５】
（ａ）脂環式構造を含有する重合体を含む樹脂からなり第１主面及び第２主面を備える基材層の、前記第１主面に対して、前記第１主面における水の接触角を減少させる処理をする工程、
（ｂ）液晶化合物を含む液晶組成物の硬化物からなる液晶組成物硬化層を最も外側に含む層Ａの、前記液晶組成物硬化層の上に、及び／又は、前記基材層の前記第１主面の上に、ヒドロキシアルキルアクリレートを主成分として含む紫外線硬化型樹脂組成物を塗布して未硬化層を形成する工程、
（ｃ）前記未硬化層を介して、前記層Ａと前記基材層とを積層する工程、
（ｄ）前記未硬化層に紫外線を照射し、前記未硬化層を硬化させて接着層を形成する工程をこの順で含む、積層体の製造方法であって、
前記積層体は、前記基材層と、前記基材層の前記第１主面に接して設けられる前記接着層と、前記接着層に接して設けられる前記液晶組成物硬化層とを含む、製造方法。
【請求項６】
前記工程（ａ）において、前記第１主面における水の接触角を減少させる前記処理により、前記第１主面における水の接触角を８０°以下とする、請求項５に記載の積層体の製造方法。
【請求項７】
前記層Ａが、前記液晶組成物硬化層と、前記液晶組成物硬化層に接して設けられる支持体とを含む、請求項５又は６に記載の積層体の製造方法。
【請求項８】
前記工程（ｄ）の後に、更に
（ｅ）前記支持体を前記液晶組成物硬化層から剥離する工程
を含む、請求項７に記載の積層体の製造方法。
【発明の詳細な説明】
【技術分野】
【０００１】
本発明は、積層体及び積層体の製造方法に関する。
【背景技術】
【０００２】
液晶化合物を含む液晶組成物から得られるフィルムは、例えば、支持体に液晶化合物を配向させるための配向膜を形成し、配向膜に液晶組成物を塗布してこれを硬化させることにより得られる（特許文献１〜３）。液晶組成物から得られるフィルムは、例えば円偏光分離、位相差板などの機能を発現しうることから、光学フィルムや加飾素材などの様々な用途に使用されうる。
【先行技術文献】
【特許文献】
【０００３】
【特許文献１】特開２０１３−２３５２３４号公報
【特許文献２】特開２０１５−０７２４１０号公報
【特許文献３】特許第５１２９８６４号公報
【発明の概要】
【発明が解決しようとする課題】
【０００４】
脂環式構造を含有する重合体を含む樹脂からなるフィルムは、透明性、成形性、耐熱性、低吸湿性、寸法安定性、軽量性などに優れている。その特性を活かし、脂環式構造を含有する重合体を含む樹脂からなる層を、液晶組成物硬化層と組み合わせて積層体として使用しうる。
しかし、脂環式構造を含有する重合体を含む樹脂からなる層は、一般に接着性が低いため、該樹脂からなる層から、液晶組成物硬化層が剥離することがある。そのため、該樹脂からなる層と、液晶組成物硬化層との密着性を向上させる必要がある。
したがって、脂環式構造を含有する重合体を含む樹脂からなる基材層と液晶組成物硬化層との密着性に優れる積層体；かかる積層体を製造する方法が求められている。
【課題を解決するための手段】
【０００５】
本発明者は、前記課題を解決するべく、鋭意検討した結果、基材層における水の接触角を調整し、基材層と液晶組成物硬化層とを所定の接着層を介して積層することで、基材層と液晶組成物硬化層との密着性を向上させることができることを見出し、本発明を完成させた。
すなわち、本発明は、以下を提供する。
【０００６】
［１］  第１主面及び第２主面を備えた基材層と、前記基材層の前記第１主面に接して設けられる接着層と、前記接着層に接して設けられる液晶組成物硬化層とを含む積層体であって、
前記基材層が脂環式構造を含有する重合体を含む樹脂からなり、前記基材層の第１主面は、水の接触角が８０°以下であり、
前記接着層が、紫外線硬化型樹脂組成物の硬化物からなり、前記紫外線硬化型樹脂組成物がヒドロキシアルキルアクリレートを主成分として含み、
前記液晶組成物硬化層が、液晶化合物を含む液晶組成物の硬化物からなる、積層体。
［２］  前記液晶組成物が、コレステリック液晶組成物である、［１］に記載の積層体。
［３］  前記基材層の前記第２主面が、エンボス加工されている、［１］又は［２］に記載の積層体。
［４］  対象物加飾用、ディスプレイ用、又は偽造防止媒体用である、［１］〜［３］のいずれか１項に記載の積層体。
［５］  （ａ）脂環式構造を含有する重合体を含む樹脂からなり第１主面及び第２主面を備える基材層の、前記第１主面に対して、前記第１主面における水の接触角を減少させる処理をする工程、
（ｂ）液晶化合物を含む液晶組成物の硬化物からなる液晶組成物硬化層を最も外側に含む層Ａの、前記液晶組成物硬化層の上に、及び／又は、前記基材層の前記第１主面の上に、ヒドロキシアルキルアクリレートを主成分として含む紫外線硬化型樹脂組成物を塗布して未硬化層を形成する工程、
（ｃ）前記未硬化層を介して、前記層Ａと前記基材層とを積層する工程、
（ｄ）前記未硬化層に紫外線を照射し、前記未硬化層を硬化させて接着層を形成する工程をこの順で含む、積層体の製造方法であって、
前記積層体は、前記基材層と、前記基材層の前記第１主面に接して設けられる前記接着層と、前記接着層に接して設けられる前記液晶組成物硬化層とを含む、製造方法。
［６］  前記工程（ａ）において、前記第１主面における水の接触角を減少させる前記処理により、前記第１主面における水の接触角を８０°以下とする、［５］に記載の積層体の製造方法。
［７］  前記層Ａが、前記液晶組成物硬化層と、前記液晶組成物硬化層に接して設けられる支持体とを含む、［５］又は［６］に記載の積層体の製造方法。
［８］  前記工程（ｄ）の後に、更に
（ｅ）前記支持体を前記液晶組成物硬化層から剥離する工程
を含む、［７］に記載の積層体の製造方法。
【発明の効果】
【０００７】
本発明によれば、脂環式構造を含有する重合体を含む樹脂からなる基材層と液晶組成物硬化層との密着性に優れる積層体；かかる積層体を製造する方法を提供できる。
【図面の簡単な説明】
【０００８】
【図１】図１は、本発明の第１実施形態に係る積層体を模式的に示す断面図である。
【図２】図２は、本発明の第２実施形態に係る積層体を模式的に示す断面図である。
【発明を実施するための形態】
【０００９】
以下、実施形態及び例示物を示して本発明について詳細に説明する。ただし、本発明は以下に示す実施形態及び例示物に限定されるものでは無く、本発明の特許請求の範囲及びその均等の範囲を逸脱しない範囲において任意に変更して実施しうる。
【００１０】
以下の説明において、「剤」は、単一の物質からなる材料のみならず、２以上の物質の混合物をも包含する。また、「組成物」は、２以上の物質の混合物のみならず、単一の物質からなる材料をも包含する。
【００１１】
以下の説明において、「（メタ）アクリレート」は、アクリレート若しくはメタクリレート、又はその両方を意味する。「（メタ）アクリル」は、「アクリル」若しくは「メタクリル」、又はその両方を意味する。「（チオ）エポキシ」は、「エポキシ」若しくは「チオエポキシ」、又はその両方を意味する。また、「イソ（チオ）シアネート」とは、「イソシアネート」若しくは「イソチオシアネート」、又はその両方を意味する。
【００１２】
［１．積層体］
［１．１．第１実施形態］
本実施形態の積層体は、基材層と、接着層と、液晶組成物硬化層とを含む。
図１は、本発明の第１実施形態に係る積層体を模式的に示す断面図である。本実施形態の積層体１００は、基材層１０１と、接着層１０２と、液晶組成物硬化層１０３とを備える。基材層１０１は、第１主面１０１Ｕと、第２主面１０１Ｄを備える。接着層１０２は、基材層１０１の第１主面１０１Ｕに接して設けられている。液晶組成物硬化層１０３は、接着層１０２に接して設けられている。具体的には、液晶組成物硬化層は、基材層１０１の第１主面１０１Ｕと接していない接着層１０２の面に接するように設けられている。したがって、積層体１００は、基材層１０１と、接着層１０２と、液晶組成物硬化層１０３をこの順で備えている。
【００１３】
［基材層］
基材層１０１の第１主面１０１Ｕは、水の接触角が８０°以下である。基材層１０１の接着層１０２と接する主面（第１主面１０１Ｕ）の水の接触角を、前記の範囲とすることにより、積層体１００の密着性を向上させうる。
ここで、第１主面１０１Ｕにおける水の接触角は、第１主面１０１Ｕに蒸留水を滴下し、着滴３０００ｍｓ後における第１主面１０１Ｕと水滴との接触角を、２３℃、５０％ＲＨの雰囲気下、接触角計を用いて測定しうる。
【００１４】
基材層１０１の第１主面１０１Ｕにおける水の接触角は、好ましくは６５°以下、より好ましくは６０°以下、更に好ましくは５０°以下であり、通常０°より大きい。水の接触角が前記好ましい範囲にあることにより、より効果的に積層体の密着性を向上させうる。
【００１５】
基材層１０１の第１主面１０１Ｕにおける水の接触角は、例えば、基材層１０１の第１主面１０１Ｕに対して、水の接触角を減少させるための処理（例、コロナ処理、プラズマ処理、深紫外線処理、薬液による化学処理）を行うことによって調整することができる。例えば、第１主面１０１Ｕに対してコロナ処理を行う場合、コロナ処理装置への供給電力をより大きくすることにより、水の接触角をより減少させることができる。
【００１６】
［基材層の材料］
基材層は、脂環式構造を含有する重合体を含む樹脂からなる。脂環式構造を含有する重合体は、その重合体の構造単位が、脂環式構造を含有する。
【００１７】
脂環式構造を含有する重合体は、主鎖に脂環式構造を含有する重合体、側鎖に脂環式構造を含有する重合体、主鎖及び側鎖に脂環式構造を含有する重合体、並びに、これらの２以上の任意の比率の混合物としうる。中でも、機械的強度及び耐熱性の観点から、主鎖に脂環式構造を含有する重合体が好ましい。
【００１８】
脂環式構造の例としては、飽和脂環式炭化水素（シクロアルカン）構造、及び不飽和脂環式炭化水素（シクロアルケン、シクロアルキン）構造が挙げられる。中でも、機械強度及び耐熱性の観点から、シクロアルカン構造及びシクロアルケン構造が好ましく、シクロアルカン構造が特に好ましい。
【００１９】
脂環式構造を構成する炭素原子数は、一つの脂環式構造あたり、好ましくは４個以上、より好ましくは５個以上、更に好ましくは６個以上であり、好ましくは３０個以下、より好ましくは２０個以下、更に好ましくは１５個以下である。脂環式構造を構成する炭素原子数がこの範囲であると、基材層の機械強度、耐熱性及び成形性が高度にバランスされる。
【００２０】
脂環式構造を含有する重合体において、脂環式構造を含有する構造単位の割合は、好ましくは５０重量％以上、さらに好ましくは７０重量％以上、更に好ましくは９０重量％以上である。脂環式構造を含有する重合体における脂環式構造を含有する構造単位の割合がこの範囲にあると、基材層の透明性及び耐熱性が良好となる。
【００２１】
脂環式構造を含有する重合体の具体例としては、（１）ノルボルネン系重合体、（２）単環の環状オレフィン重合体、（３）環状共役ジエン重合体、（４）ビニル脂環式炭化水素重合体、及びこれらの水素添加物が挙げられる。これらの中でも、透明性や成形性の観点から、ノルボルネン系重合体及びこれらの水素添加物がより好ましい。
【００２２】
ノルボルネン系重合体及びこれらの水素添加物の例としては、ノルボルネン構造を有する単量体の開環重合体及びその水素化物；ノルボルネン構造を有する単量体の付加重合体及びその水素化物が挙げられる。また、ノルボルネン構造を有する単量体の開環重合体の例としては、ノルボルネン構造を有する１種類の単量体の開環単独重合体、ノルボルネン構造を有する２種類以上の単量体の開環共重合体、並びに、ノルボルネン構造を有する単量体及びこれと共重合しうる任意の単量体との開環共重合体が挙げられる。さらに、ノルボルネン構造を有する単量体の付加重合体の例としては、ノルボルネン構造を有する１種類の単量体の付加単独重合体、ノルボルネン構造を有する２種類以上の単量体の付加共重合体、並びに、ノルボルネン構造を有する単量体及びこれと共重合しうる任意の単量体との付加共重合体が挙げられる。これらの重合体としては、例えば、特開２００２−３２１３０２号公報等に開示されている重合体が挙げられる。これらの中で、ノルボルネン構造を有する単量体の開環重合体の水素化物は、透明性、成形性、耐熱性、低吸湿性、寸法安定性及び軽量性の観点から、特に好適である。ノルボルネン構造を有する単量体の開環重合体の水素化物は、成形性が良好であることから、容易にエンボス加工できる。
【００２３】
ノルボルネン系重合体及びこれらの水素添加物の好適な具体例としては、日本ゼオン社製「ゼオノア」；ＪＳＲ社製「アートン」；ＴＯＰＡＳ  ＡＤＶＡＮＣＥＤ  ＰＯＬＹＭＥＲＳ社製「ＴＯＰＡＳ」などが挙げられる。
【００２４】
脂環式構造を含有する重合体の重量平均分子量（Ｍｗ）は、好ましくは１０，０００以上、より好ましくは２５，０００以上であり、好ましくは１００，０００以下、より好ましくは８０，０００以下、更に好ましくは５０，０００以下である。重合体の重量平均分子量がこのような範囲にあるときに、基材層の機械的強度および成型加工性が高度にバランスされる。
【００２５】
脂環式構造を含有する重合体の分子量分布（重量平均分子量（Ｍｗ）／数平均分子量（Ｍｎ））は、好ましくは１以上、より好ましくは１．２以上であり、好ましくは１０以下、より好ましくは４以下、更に好ましくは３．５以下である。
【００２６】
ここで、脂環式構造を含有する重合体の重量平均分子量及び数平均分子量は、溶媒としてシクロヘキサンを用いて（但し、試料がシクロヘキサンに溶解しない場合にはトルエンを用いてもよい）、ゲル・パーミエーション・クロマトグラフィーにより、ポリイソプレン換算（溶媒がトルエンのときは、ポリスチレン換算）の値として測定しうる。
【００２７】
基材層を形成する樹脂は、脂環式構造を含有する重合体を１種のみ含んでいてもよいし、２種以上含んでいてもよい。
【００２８】
基材層を形成する樹脂は、脂環式構造を含有する重合体以外に、任意の成分を含んでいてもよい。かかる任意の成分の例としては、脂環式構造を含有する重合体以外の熱可塑性樹脂、及び、紫外線吸収剤、可塑剤、酸化防止剤などの添加剤が挙げられる。
【００２９】
基材層を形成する樹脂における脂環式構造を含有する重合体の量は、好ましくは７０重量％〜１００重量％、より好ましくは８０重量％〜１００重量％である。
【００３０】
［基材層の厚み］
基材層の厚みは、好ましくは１μｍ以上、より好ましくは１０μｍ以上であり、好ましくは１０００μｍ以下、より好ましくは５００μｍ以下である。基材層の厚みが前記下限値以上であることにより、基材層にエンボス加工を施すことが容易となり、また前記上限値以下であることにより、積層体を薄くしうる。
【００３１】
［基材層の全光線透過率］
基材層の全光線透過率は、好ましくは８０％以上、より好ましくは８５％以上、更に好ましくは９０％以上である。基材層の全光線透過率は、紫外・可視分光計を用いて、波長３８０ｎｍ〜７８０ｎｍの範囲で測定しうる。
【００３２】
［接着層］
接着層は、紫外線硬化型樹脂組成物の硬化物からなる。紫外線硬化型樹脂組成物は、紫外線の照射により硬化する性質を有する樹脂組成物を意味する。紫外線硬化型樹脂組成物は、ヒドロキシアルキルアクリレートを主成分として含む。「主成分」は、組成物中、５０重量％以上含まれる成分を意味する。
【００３３】
紫外線硬化型樹脂組成物におけるヒドロキシアルキルアクリレートの含有量は、紫外線硬化型樹脂組成物の全量に対して、通常５０重量％以上、好ましくは７０重量％以上、より好ましくは９０重量％以上であり、通常１００重量％以下、好ましくは９９重量％以下、より好ましくは９８重量％以下である。
【００３４】
ヒドロキシアルキルアクリレートを構成するヒドロキシアルキル基の炭素原子数は、好ましくは１〜１５個であり、より好ましくは１〜１０個であり、さらに好ましくは１〜５個である。
【００３５】
ヒドロキシアルキル基が有するアルキル基は、分岐状であっても、直鎖状であってもよい。ヒドロキシアルキル基が有するアルキル基は、好ましくは直鎖状である。
【００３６】
ヒドロキシアルキル基は、ヒドロキシ基を複数有していてもよいが、好ましくはヒドロキシ基を１個のみ有する。ヒドロキシアルキル基は、アルキル基が有するメチル基に結合する水素原子をヒドロキシ基が置換して得られる基、アルキル基が有するメチレン基に結合する水素原子をヒドロキシ基が置換して得られる基、アルキル基が有するメチン基に結合する水素原子をヒドロキシ基が置換して得られる基のいずれであってもよい。ヒドロキシアルキル基は、好ましくは、アルキル基が有するメチル基に結合する水素原子をヒドロキシ基が置換して得られる基である。
【００３７】
ヒドロキシアルキルアクリレートの具体例としては、ヒドロキシエチルアクリレート（例、２−ヒドロキシエチルアクリレート）、ヒドロキシプロピルアクリレート（例、３−ヒドロキシプロピルアクリレート、４−ヒドロキシプロピルアクリレート）、ヒドロキシブチルアクリレート（例、２−ヒドロキシブチルアクリレート、３−ヒドロキシブチルアクリレート、４−ヒドロキシブチルアクリレート）が挙げられる。ヒドロキシアルキルアクリレートは、好ましくはヒドロキシブチルアクリレートであり、より好ましくは４−ヒドロキシブチルアクリレートである。
【００３８】
紫外線硬化型樹脂組成物は、ヒドロキシアルキルアクリレートを１種のみ含んでいてもよいし、２種以上含んでいてもよい。
【００３９】
紫外線硬化型樹脂組成物は、ヒドロキシアルキルアクリレート以外に、任意の成分を含んでいてもよい。任意の成分としては、例えば、ヒドロキシアルキルアクリレート以外の重合性単量体、重合開始剤が挙げられる。
【００４０】
紫外線硬化型樹脂組成物は、ヒドロキシアルキルアクリレート以外のこれら任意の成分を、１種のみ含んでいてもよいし、２種以上含んでいてもよい。
【００４１】
ヒドロキシアルキルアクリレート以外の重合性単量体としては、単官能（メタ）アクリレート（例えば、メチル（メタ）アクリレート、エチル（メタ）アクリレート、プロピル（メタ）アクリレートなどの、アルキル（メタ）アクリレート）；多官能（メタ）アクリレート（例えば、トリメチロールプロパントリアクリレート）などが挙げられる。
【００４２】
紫外線硬化型樹脂組成物におけるヒドロキシアクリレート以外の重合性単量体の含有量は、ヒドロキシアルキルアクリレート１００重量部に対して、通常０重量部以上であり、好ましくは５０重量部以下であり、より好ましくは１０重量部以下であり、更に好ましくは３重量部以下である。これにより、積層体の密着性をより向上させることができる。
【００４３】
重合開始剤としては、従前公知の剤を使用でき、例えば、紫外線によってラジカル又は酸を発生させうる化合物が使用できる。重合開始剤の具体例としては、ベンゾイン、ベンジルメチルケタール、ベンゾフェノン、ビアセチル、アセトフェノン、ミヒラーケトン、ベンジル、ベンジルイソブチルエーテル、テトラメチルチウラムモノ（ジ）スルフィド、２，２−アゾビスイソブチロニトリル、２，２−アゾビス−２，４−ジメチルバレロニトリル、ベンゾイルパーオキサイド、ジ−ｔｅｒｔ−ブチルパーオキサイド、１−ヒドロキシシクロヘキシルフェニルケトン、２−ヒドロキシ−２−メチル−１−フェニル−プロパン−１−オン、１−（４−イソプロピルフェニル）−２−ヒドロキシ−２−メチルプロパン−１−オン、チオキサントン、２−クロロチオキサントン、２−メチルチオキサントン、２，４−ジエチルチオキサントン、メチルベンゾイルフォーメート、２，２−ジエトキシアセトフェノン、β−アイオノン、β−ブロモスチレン、ジアゾアミノベンゼン、α−アミルシンナミックアルデヒド、ｐ−ジメチルアミノアセトフェノン、ｐ−ジメチルアミノプロピオフェノン、２−クロロベンゾフェノン、ｐｐ’−ジクロロベンゾフェノン、ｐｐ’−ビスジエチルアミノベンゾフェノン、ベンゾインエチルエーテル、ベンゾインイソプロピルエーテル、ベンゾインｎ−プロピルエーテル、ベンゾインｎ−ブチルエーテル、ジフェニルスルフィド、ビス（２，６−メトキシベンゾイル）−２，４，４−トリメチル−ペンチルフォスフィンオキサイド、２，４，６−トリメチルベンゾイルジフェニル−フォスフィンオキサイド、ビス（２，４，６−トリメチルベンゾイル）−フェニルフォスフィンオキサイド、２−メチル−１［４−（メチルチオ）フェニル］−２−モルフォリノプロパン−１−オン、２−ベンジル−２−ジメチルアミノ−１−（４−モルフォリノフェニル）−ブタン−１−オン、アントラセンベンゾフェノン、α−クロロアントラキノン、ジフェニルジスルフィド、ヘキサクロルブタジエン、ペンタクロルブタジエン、オクタクロロブテン、１−クロルメチルナフタレン、１，２−オクタンジオン−１−［４−（フェニルチオ）−２−（ｏ−ベンゾイルオキシム）］や１−［９−エチル−６−（２−メチルベンゾイル）−９Ｈ−カルバゾール−３−イル］エタノン１−（ｏ−アセチルオキシム）などのカルバゾールオキシム化合物、（４−メチルフェニル）［４−（２−メチルプロピル）フェニル］ヨードニウムヘキサフルオロフォスフェート、３−メチル−２−ブチニルテトラメチルスルホニウムヘキサフルオロアンチモネート、ジフェニル−（ｐ−フェニルチオフェニル）スルホニウムヘキサフルオロアンチモネート等が挙げられる。また、これらは１種類を単独で用いてもよく、２種類以上を任意の比率で組み合わせて用いてもよい。さらに、必要に応じて、光増感剤又は重合促進剤としての三級アミン化合物を用いて、硬化性をコントロールしてもよい。
【００４４】
重合開始剤として、市販品を利用できる。市販品としては、「Ｎ−１４１４」、「Ｎ−１７１７」、「Ｎ−１９１９」、「ＰＺ−４０８」、「ＮＣＩ−８３１」、「ＮＣＩ−９３０」（ＡＤＥＫＡ社製）；「ＩＲＧＡＣＵＲＥ３６９」、「ＩＲＧＡＣＵＲＥ９０７」、「ＩＲＧＡＣＵＲＥ  ＯＸＥ  ０１」、「ＩＲＧＡＣＵＲＥ  ＯＸＥ  ０２」、「ＩＲＧＡＣＵＲＥ３７９  ＥＧ」（ＢＡＳＦ社製）；等が挙げられる。
【００４５】
紫外線硬化型樹脂組成物における重合開始剤の含有量は、ヒドロキシアルキルアクリレート１００重量部に対して、通常０重量部以上、好ましくは０．５重量部以上、より好ましくは２重量部以上であり、好ましくは２０重量部以下、より好ましくは１０重量部以下、更に好ましくは５重量部以下である。
【００４６】
紫外線硬化型樹脂組成物は、溶媒を含んでいてもよいが、紫外線硬化型樹脂組成物の全量における溶媒の含有量は、好ましくは９５重量％以下、より好ましくは９０重量％以下、更に好ましくは７０重量％以下、特に好ましくは実質的に０重量％としうる。具体的に実質的に０重量％とは、０重量％以上であって、好ましくは１重量％以下、より好ましくは０．１重量％以下、特に好ましくは０．０１重量％以下、又は０．００１重量％以下の範囲である。溶媒の含有量を、実質的に０重量％とすることで、紫外線硬化型樹脂組成物から接着層を形成する工程中、溶媒を除去する工程を省きうる。よって、積層体の製造工程を簡略にできる。また積層体の内部にボイドが発生することを抑制し、その結果積層体の外観及び密着性を良好なものとしうる。
【００４７】
紫外線硬化型樹脂組成物から紫外線硬化型樹脂組成物の塗膜を形成し、塗膜に対して必要に応じて溶媒を除去する乾燥工程を行って未硬化層を得て、未硬化層に紫外線を照射することで、紫外線硬化型樹脂組成物の硬化物からなる接着層が得られる。
【００４８】
［接着層の厚み］
接着層の厚みは、好ましくは０．０１μｍ以上、より好ましくは０．１μｍ以上であり、好ましくは１００μｍ以下、より好ましくは１０μｍ以下、更に好ましくは５μｍ以下である。接着層の厚みが前記下限値以上であることにより、密着性をより効果的に向上させることができ、前記上限値以下であることにより、積層体を薄くできる。
【００４９】
［液晶組成物硬化層］
液晶組成物硬化層は、液晶化合物を含む液晶組成物の硬化物からなる。
【００５０】
液晶化合物は、重合性を有する重合性液晶化合物であり、例えば、光重合性である光重合性液晶化合物が挙げられる。液晶組成物は、含まれる重合性液晶化合物が重合することにより硬化して、液晶組成物の硬化物となりうる。
【００５１】
前記の液晶組成物は、コレステリック液晶組成物であることが好ましい。コレステリック液晶組成物とは、当該液晶組成物に含まれる重合性液晶化合物を配向させた場合に、重合性液晶化合物がコレステリック規則性を有した液晶相（コレステリック液晶相）を呈しうる組成物をいう。液晶組成物の層において分子が「コレステリック規則性を有する」とは、層中の分子が、以下に述べる特定の規則性を有することをいう。層内の分子がコレステリック規則性を有する場合、分子は、層内において、多数の分子の層をなす態様で整列する。それぞれの分子の層において、分子は、分子軸が一定の配向方向になるよう並ぶ。液晶組成物の層の内部のある第一の平面における配向方向に対して、当該第一の平面に重なる次の第二の平面における配向方向は、少し角度をなしてずれる。当該第二の平面にさらに重なる次の第三の平面における配向方向は、第二の平面における配向方向から、さらに少し角度をなしてずれる。このように、重なって配列している複数の平面において、当該平面中の分子軸の角度が順次ずれて（ねじれて）いく。このように分子軸の方向がねじれてゆく構造は光学的にカイラルな構造となる。
【００５２】
前記のようなコレステリック液晶組成物を用いることにより、液晶組成物の層を形成した場合に、当該層において重合性液晶化合物がコレステリック液晶相を呈する。よって、この液晶組成物を硬化させる際、重合性液晶化合物がコレステリック液晶相を呈した状態で重合するので、コレステリック規則性を呈したまま硬化した非液晶性の液晶組成物硬化層を得ることができる。
【００５３】
コレステリック規則性を呈したまま重合した重合性液晶化合物の重合体を含む液晶組成物硬化層は、通常、円偏光分離機能を有する。すなわち、右円偏光及び左円偏光のうちの一方の円偏光を透過させ、他方の円偏光の一部又は全部を反射させる性質を有する。このような液晶組成物硬化層における反射は、円偏光を、そのキラリティを維持したまま反射する。
【００５４】
液晶化合物としては、光重合性液晶化合物が好ましい。光重合性液晶化合物としては、活性エネルギー線を照射することによって重合しうる光重合性の液晶化合物を、任意に用いうる。活性エネルギー線としては、可視光線、紫外線、及び赤外線等の広範なエネルギー線の中から、光重合性液晶化合物の重合反応を進行させうる任意のエネルギー線を採用しうるが、特に、紫外線等の電離放射線が好ましい。中でも、コレステリック液晶組成物に好適に用いられる光重合性液晶化合物としては、１分子中に２つ以上の反応性基を有する棒状液晶化合物が好ましく、式（１）で表される化合物が特に好ましい。
Ｒ3−Ｃ3−Ｄ3−Ｃ5−Ｍ−Ｃ6−Ｄ4−Ｃ4−Ｒ4  式（１）
【００５５】
式（１）において、Ｒ3及びＲ4は、反応性基であり、それぞれ独立して、（メタ）アクリル基、（チオ）エポキシ基、オキセタン基、チエタニル基、アジリジニル基、ピロール基、ビニル基、アリル基、フマレート基、シンナモイル基、オキサゾリン基、メルカプト基、イソ（チオ）シアネート基、アミノ基、ヒドロキシル基、カルボキシル基、及びアルコキシシリル基からなる群より選択される基を表す。これらの反応性基を有することにより、液晶組成物を硬化させた際に、機械的強度の高い液晶組成物硬化層を得ることができる。
【００５６】
式（１）において、Ｄ3及びＤ4は、それぞれ独立して、単結合、炭素原子数１個〜２０個の直鎖状又は分岐鎖状のアルキル基、及び炭素原子数１個〜２０個の直鎖状又は分岐鎖状のアルキレンオキサイド基からなる群より選択される基を表す。
【００５７】
式（１）において、Ｃ3〜Ｃ6は、それぞれ独立して、単結合、−Ｏ−、−Ｓ−、−Ｓ−Ｓ−、−ＣＯ−、−ＣＳ−、−ＯＣＯ−、−ＣＨ2−、−ＯＣＨ2−、−ＣＨ＝Ｎ−Ｎ＝ＣＨ−、−ＮＨＣＯ−、−Ｏ−（Ｃ＝Ｏ）−Ｏ−、−ＣＨ２−（Ｃ＝Ｏ）−Ｏ−、及び−ＣＨ２Ｏ−（Ｃ＝Ｏ）−からなる群より選択される基を表す。
【００５８】
式（１）において、Ｍは、メソゲン基を表す。具体的には、Ｍは、非置換又は置換基を有していてもよい、アゾメチン類、アゾキシ類、フェニル類、ビフェニル類、ターフェニル類、ナフタレン類、アントラセン類、安息香酸エステル類、シクロヘキサンカルボン酸フェニルエステル類、シアノフェニルシクロヘキサン類、シアノ置換フェニルピリミジン類、アルコキシ置換フェニルピリミジン類、フェニルジオキサン類、トラン類、及びアルケニルシクロヘキシルベンゾニトリル類からなる群から選択された互いに同一又は異なる２個〜４個の骨格が、−Ｏ−、−Ｓ−、−Ｓ−Ｓ−、−ＣＯ−、−ＣＳ−、−ＯＣＯ−、−ＣＨ2−、−ＯＣＨ2−、−ＣＨ＝Ｎ−Ｎ＝ＣＨ−、−ＮＨＣＯ−、−Ｏ−（Ｃ＝Ｏ）−Ｏ−、−ＣＨ2−（Ｃ＝Ｏ）−Ｏ−、及び−ＣＨ2Ｏ−（Ｃ＝Ｏ）−等の結合基によって結合された基を表す。
【００５９】
前記メソゲン基Ｍが有しうる置換基としては、例えば、ハロゲン原子、置換基を有してもよい炭素数１個〜１０個のアルキル基、シアノ基、ニトロ基、−Ｏ−Ｒ5、−Ｏ−Ｃ（＝Ｏ）−Ｒ5、−Ｃ（＝Ｏ）−Ｏ−Ｒ5、−Ｏ−Ｃ（＝Ｏ）−Ｏ−Ｒ5、−ＮＲ5−Ｃ（＝Ｏ）−Ｒ5、−Ｃ（＝Ｏ）−ＮＲ5Ｒ７、または−Ｏ−Ｃ（＝Ｏ）−ＮＲ5Ｒ７が挙げられる。ここで、Ｒ5及びＲ７は、水素原子又は炭素数１個〜１０個のアルキル基を表す。Ｒ５及びＲ７がアルキル基である場合、当該アルキル基には、−Ｏ−、−Ｓ−、−Ｏ−Ｃ（＝Ｏ）−、−Ｃ（＝Ｏ）−Ｏ−、−Ｏ−Ｃ（＝Ｏ）−Ｏ−、−ＮＲ6−Ｃ（＝Ｏ）−、−Ｃ（＝Ｏ）−ＮＲ6−、−ＮＲ6−、または−Ｃ（＝Ｏ）−が介在していてもよい（ただし、−Ｏ−および−Ｓ−がそれぞれ２以上隣接して介在する場合を除く。）。ここで、Ｒ6は、水素原子または炭素数１個〜６個のアルキル基を表す。
【００６０】
前記「置換基を有してもよい炭素数１個〜１０個のアルキル基」における置換基としては、例えば、ハロゲン原子、ヒドロキシル基、カルボキシル基、シアノ基、アミノ基、炭素原子数１個〜６個のアルコキシ基、炭素原子数２個〜８個のアルコキシアルコキシ基、炭素原子数３個〜１５個のアルコキシアルコキシアルコキシ基、炭素原子数２個〜７個のアルコキシカルボニル基、炭素原子数２個〜７個のアルキルカルボニルオキシ基、炭素原子数２〜７個のアルコキシカルボニルオキシ基等が挙げられる。
【００６１】
また、前記の棒状液晶化合物は、非対称構造であることが好ましい。ここで非対称構造とは、式（１）において、メソゲン基Ｍを中心として、Ｒ3−Ｃ3−Ｄ3−Ｃ5−と−Ｃ6−Ｄ4−Ｃ4−Ｒ4が異なる構造のことをいう。棒状液晶化合物として非対称構造のものを用いることにより、配向均一性をより高めることができる。
【００６２】
棒状液晶化合物の好ましい具体例としては、以下の化合物（Ｂ１）〜（Ｂ９）が挙げられる。また、これらは、１種類を単独で用いてもよく、２種類以上を任意の比率で組み合わせて用いてもよい。
【００６３】
【化１】
2019188740.tif 000003
【００６４】
液晶組成物が上述した棒状液晶化合物を含む場合、当該液晶組成物は、棒状液晶化合物に組み合わせて、式（２）で表される化合物を含むことが好ましい。
Ｒ1−Ａ1−Ｂ−Ａ2−Ｒ2  （２）
【００６５】
式（２）において、Ｒ1及びＲ2は、それぞれ独立して、炭素原子数１個〜２０個の直鎖状又は分岐鎖状のアルキル基、炭素原子数１個〜２０個の直鎖状又は分岐鎖状のアルキレンオキサイド基、水素原子、ハロゲン原子、ヒドロキシル基、カルボキシル基、任意の結合基が介在していてもよい（メタ）アクリル基、エポキシ基、メルカプト基、イソシアネート基、アミノ基、及びシアノ基からなる群より選択される基である。
【００６６】
前記アルキル基及びアルキレンオキサイド基は、置換されていないか、若しくはハロゲン原子で１つ以上置換されていてもよい。さらに、前記ハロゲン原子、ヒドロキシル基、カルボキシル基、（メタ）アクリル基、エポキシ基、メルカプト基、イソシアネート基、アミノ基、及びシアノ基は、炭素原子数１個〜２個のアルキル基、及びアルキレンオキサイド基と結合していてもよい。
【００６７】
Ｒ1及びＲ2として好ましい例としては、ハロゲン原子、ヒドロキシル基、カルボキシル基、（メタ）アクリル基、エポキシ基、メルカプト基、イソシアネート基、アミノ基、及びシアノ基が挙げられる。
【００６８】
また、Ｒ1及びＲ2の少なくとも一方は、反応性基であることが好ましい。Ｒ1及びＲ2の少なくとも一方として反応性基を有することにより、前記式（２）で表される化合物が硬化時に液晶組成物硬化層中に固定され、より強固な層を形成することができる。ここで反応性基とは、例えば、カルボキシル基、（メタ）アクリル基、エポキシ基、メルカプト基、イソシアネート基、及びアミノ基を挙げることができる。
【００６９】
式（２）において、Ａ1及びＡ2はそれぞれ独立して、１，４−フェニレン基、１，４−シクロヘキシレン基、シクロヘキセン−１，４−イレン基、４，４’−ビフェニレン基、４，４’−ビシクロヘキシレン基、及び２，６−ナフチレン基からなる群より選択される基を表す。前記１，４−フェニレン基、１，４−シクロヘキシレン基、シクロヘキセン−１，４−イレン基、４，４’−ビフェニレン基、４，４’−ビシクロヘキシレン基、及び２，６−ナフチレン基は、置換されていないか、若しくはハロゲン原子、ヒドロキシル基、カルボキシル基、シアノ基、アミノ基、炭素原子数１個〜１０個のアルキル基、ハロゲン化アルキル基等の置換基で１つ以上置換されていてもよい。Ａ1及びＡ2のそれぞれにおいて、２以上の置換基が存在する場合、それらは同一でも異なっていてもよい。
【００７０】
Ａ1及びＡ2として特に好ましいものとしては、１，４−フェニレン基、４，４’−ビフェニレン基、及び２，６−ナフチレン基からなる群より選択される基が挙げられる。これらの芳香環骨格は脂環式骨格と比較して比較的剛直であり、棒状液晶化合物のメソゲンとの親和性が高く、配向均一性がより高くなる。
【００７１】
式（２）において、Ｂは、単結合、−Ｏ−、−Ｓ−、−Ｓ−Ｓ−、−ＣＯ−、−ＣＳ−、−ＯＣＯ−、−ＣＨ２−、−ＯＣＨ２−、−ＣＨ＝Ｎ−Ｎ＝ＣＨ−、−ＮＨＣＯ−、−Ｏ−（Ｃ＝Ｏ）−Ｏ−、−ＣＨ2−（Ｃ＝Ｏ）−Ｏ−、及び−ＣＨ２Ｏ−（Ｃ＝Ｏ）−からなる群より選択される。
Ｂとして特に好ましいものとしては、単結合、−Ｏ−（Ｃ＝Ｏ）−及び−ＣＨ＝Ｎ−Ｎ＝ＣＨ−が挙げられる。
【００７２】
式（２）で表される化合物として特に好ましい具体例としては、下記の化合物（Ａ１）〜（Ａ１０）が挙げられる。これらは、１種類を単独で用いてもよく、２種類以上を任意の比率で組み合わせて用いてもよい。
【００７３】
【化２】
2019188740.tif 000004
【００７４】
上記化合物（Ａ３）において、「＊」はキラル中心を表す。
【００７５】
（式（２）で表される化合物の合計重量）／（棒状液晶化合物の合計重量）で示される重量比は、好ましくは０．００１以上、より好ましくは０．０１以上、更に好ましくは０．０５以上であり、好ましくは１以下、より好ましくは０．６５以下である。前記の重量比を前記下限値以上にすることにより、液晶組成物の層において配向均一性を高めることができる。また、上限値以下にすることにより、配向均一性を高くできる。また、液晶組成物の液晶相の安定性を高くできる。さらに、液晶組成物の屈折率異方性Δｎを高くできるので、例えば、円偏光の選択反射性能等の所望の光学的性能を有する液晶組成物硬化層を安定して得ることができる。ここで、式（２）で表される化合物の合計重量とは、式（２）で表される化合物を１種類のみ用いた場合にはその重量を示し、２種類以上を用いた場合には合計の重量を示す。同様に、棒状液晶化合物の合計重量とは、棒状液晶化合物を１種類のみ用いた場合にはその重量を示し、２種類以上を用いた場合には合計の重量を示す。
【００７６】
また、式（２）で表される化合物と棒状液晶化合物とを組み合わせて用いる場合、式（２）で表される化合物の分子量が６００未満であることが好ましく、棒状液晶化合物の分子量が６００以上であることが好ましい。これにより、式（２）で表される化合物が、それよりも分子量の大きい棒状液晶化合物の隙間に入り込むことができるので、配向均一性を向上させることができる。
【００７７】
液晶組成物は、更に、カイラル剤を含みうる。通常、コレステリック液晶相におけるねじれ方向は、使用するカイラル剤の種類及び構造により選択できる。カイラル剤の具体例としては、特開２００５−２８９８８１号公報、特開２００４−１１５４１４号公報、特開２００３−６６２１４号公報、特開２００３-３１３１８７号公報、特開２００３−３４２２１９号公報、特開２０００−２９０３１５号公報、特開平６−０７２９６２号公報、米国特許第６４６８４４４号公報、国際公開第９８／００４２８号、特開２００７−１７６８７０号公報、等に掲載されるものを適宜使用することができ、例えばＢＡＳＦ社パリオカラーのＬＣ７５６として入手できる。また、カイラル剤は、１種類を単独で用いてもよく、２種類以上を任意の比率で組み合わせて用いてもよい。
【００７８】
カイラル剤の量は、所望する光学的性能を低下させない範囲で任意に設定しうる。カイラル剤の具体的な量は、溶媒を除いた液晶組成物中で、通常１重量％〜２０重量％である。
【００７９】
液晶組成物は、更に重合開始剤を含みうる。重合開始剤としては、紫外線硬化型樹脂組成物に含まれうる重合開始剤として前記した剤と同様の剤を使用することができる。
【００８０】
重合開始剤の量は、溶媒を除いた液晶組成物中０．０３重量％〜７重量％であることが好ましい。重合開始剤の量を前記範囲の下限値以上にすることにより、重合度を高くできるので、硬化樹脂層の機械的強度を高めることができる。また、上限値以下にすることにより、液晶化合物の配向を良好にできるので、液晶組成物の液晶相を安定にできる。
【００８１】
液晶組成物は、更に、界面活性剤を含みうる。界面活性剤としては、配向を阻害し難いものが好ましい。このような界面活性剤としては、例えば、疎水基部分にシロキサン又はフッ化アルキル基を含有するノニオン系界面活性剤が好適に挙げられる。中でも、１分子中に２個以上の疎水基部分を持つオリゴマーが特に好適である。これらの界面活性剤の具体例としては、ＯＭＮＯＶＡ社のＰｏｌｙＦｏｘのＰＦ−１５１Ｎ、ＰＦ−６３６、ＰＦ−６３２０、ＰＦ−６５６、ＰＦ−６５２０、ＰＦ−３３２０、ＰＦ−６５１、ＰＦ−６５２；ネオス社のフタージェントのＦＴＸ−２０９Ｆ、ＦＴＸ−２０８Ｇ、ＦＴＸ−２０４Ｄ；セイミケミカル社のサーフロンのＫＨ−４０、Ｓ−４２０、Ｓ−６５１；等を用いることができる。また、界面活性剤は、１種類を単独で用いてもよく、２種類以上を任意の比率で組み合わせて用いてもよい。
【００８２】
界面活性剤の量は、溶媒を除いた液晶組成物中０．０５重量％〜０．５重量％であることが好ましい。界面活性剤の量を前記範囲の下限値以上にすることにより、液晶組成物の空気界面における配向規制力を高くできるので、配向欠陥の発生を抑制できる。また、上限値以下にすることにより、過剰の界面活性剤が液晶分子間に入り込むことによる配向均一性の低下を抑制できる。
【００８３】
液晶組成物は、更に任意の成分を含みうる。任意の成分としては、例えば、溶媒；ポットライフ向上のための重合禁止剤；耐久性向上のための酸化防止剤、紫外線吸収剤及び光安定化剤；等を挙げることができる。また、これらの任意成分は、１種類を単独で用いてもよく、２種類以上を任意の比率で組み合わせて用いてもよい。これらの任意の成分の量は、所望する光学的性能を低下させない範囲で任意に設定しうる。
【００８４】
［液晶組成物硬化層の厚み］
液晶組成物硬化層の厚みは、好ましくは０．５μｍ以上、より好ましくは０．７μｍ以上、更に好ましくは１．０μｍ以上であり、好ましくは７．０μｍ以下、より好ましくは５．０μｍ以下、更に好ましくは３．０μｍ以下である。液晶組成物硬化層の厚みが前記範囲の下限値以上であることにより、選択反射帯域の円偏光を効果的に反射できる。さらに、液晶組成物硬化層の厚みが前記範囲の上限値以下であることにより、選択反射帯域以外の波長帯域の光の透過性を高められる。
【００８５】
［１．２．第２実施形態］
本実施形態の積層体は、第１主面及び第２主面を備えた基材層と、接着層と、液晶組成物硬化層とを含み、基材層の第２主面がエンボス加工されている。
図２は、本発明の第２実施形態に係る積層体を模式的に示す断面図である。本実施形態の積層体２００は、基材層２０１と、接着層２０２と、液晶組成物硬化層２０３とを備える。基材層２０１は、第１主面２０１Ｕと、第２主面２０１Ｄを備える。接着層２０２は、基材層２０１の第１主面２０１Ｕに接して設けられている。液晶組成物硬化層２０３は、接着層２０２に接して設けられている。積層体２００は、基材層２０１と、接着層２０２と、液晶組成物硬化層２０３をこの順で備えており、基材層２０１の第２主面２０１Ｄがエンボス加工されている以外は、第１実施形態の積層体と同じ構成である。
【００８６】
基材層２０１、接着層２０２、及び液晶組成物硬化層２０３については、第１実施形態において説明した基材層、接着層、及び液晶組成物硬化層と同様である。
【００８７】
基材層２０１の第２主面２０１Ｄはエンボス加工されている。ここで、エンボス加工とは、層の表面に凹凸形状を形成する加工を意味する。エンボス加工における凹凸形状は、特に限定されず、光に照らされた際に凹凸形状が回折格子として機能する微細な凹凸構造を設けることにより、ホログラム像を表示できる積層体を得ることができる。
【００８８】
エンボス加工は、例えば基材層２０１の第２主面２０１Ｄに、形成したい凹凸形状に応じた型を押し当てることにより行う。型を押し当てる条件は、任意に設定できるが、型で基材層２０１を押圧する圧力は、好ましくは０．０５ＭＰａ以上、より好ましくは０．１ＭＰａ以上、更に好ましくは０．２ＭＰａ以上であり、好ましくは８０ＭＰａ以下、より好ましくは５０ＭＰａ以下、更に好ましくは２０ＭＰａ以下である。圧力が、前記下限値以上であることにより、凹凸形状の転写を効果的に行うことができ、また、前記上限値以下であることにより、基材層の破壊を抑制できる。また、型で基材層２０１を押圧する際の温度は、好ましくは４０℃以上、より好ましくは５０℃以上、更に好ましくは６０℃以上であり、好ましくは３００℃以下、より好ましくは２００℃以下、更に好ましくは１８０℃以下である。温度が、前記範囲の下限値以上であることにより、基材層への凹凸形状の転写を効果的に行うことができ、また、前記上限値以下であることにより、基材層の劣化を抑制できる。
【００８９】
［１．３．積層体の用途］
積層体は、液晶組成物硬化物層を含み、当該層の屈折率等に応じた特有の金属調反射光を出射しうることから、例えば、装飾品、文具、家具、自動車（内外装）、家電、パーソナルコンピュータ、化粧品パッケージなどの対象物を加飾するために好適に用いられうる。また、積層体は、液晶表示素子などの画像表示素子と組み合わせて、画像表示機能と外光反射機能とを併せ持つミラーディスプレイとして好適に用いられうる。
【００９０】
さらに、液晶組成物硬化物層は、円偏光分離機能を有しうることから、偽造防止の対象物に貼付する偽造防止媒体として好適に使用しうる。偽造防止の対象物としては、金券、商品券、チケット、証明書、セキュリティカード等の認証媒体等が挙げられる。
例えば、積層体の液晶組成物硬化物層が、右円偏光を反射し、左円偏光を透過させうる円偏光分離機能を有する場合における、偽造防止媒体である積層体の真正性を識別する方法を以下に説明する。例えば、偽造防止媒体は、貼付する対象物側から、液晶組成物硬化物層、接着層、及び基材層をこの順で備える。
【００９１】
対象物に貼付した偽造防止媒体に自然光などの非偏光が照射されると、非偏光に含まれていた光成分のうちで、右円偏光は液晶組成物硬化物層で反射し、左円偏光は液晶組成物硬化物層を透過する。
【００９２】
よって、偽造防止媒体を、右円偏光を透過させ左円偏光を遮りうるフィルタを通して観察すると、液晶組成物硬化物層で反射された右円偏光が視認される。
【００９３】
他方、偽造防止媒体を、左円偏光を透過させ右円偏光を遮りうるフィルタを通して観察すると、液晶組成物硬化物層で反射された右円偏光は視認されず、液晶組成物硬化物層は透明な層として観察される。
【００９４】
そのため、偽造防止媒体を、これら２種のフィルタを通して観察した場合に、像の差異が観察された場合、偽造防止媒体は真正なものであると判断することができる。また、このような像の差異が観察されない場合、偽造防止用媒体は非真正なものであると判断することができる。
【００９５】
このように、積層体を偽造防止用媒体として用いれば、真正か否かを判断でき、対象物の偽造を防止することが期待できる。
【００９６】
また、基材層の第２主面がエンボス加工されている場合は、液晶組成物硬化層で反射された光が見る方向により色が変化するホログラム光として観察されるので、さらに対象物の偽造困難性を高めることができる。
【００９７】
［２．積層体の製造方法］
積層体は、例えば、下記工程（ａ）、（ｂ）、（ｃ）、及び（ｄ）をこの順で含む工程により製造されうる。
【００９８】
［２．１．工程（ａ）］
工程（ａ）では、脂環式構造を含有する重合体を含む樹脂からなり第１主面及び第２主面を備える基材層の、前記第１主面に対して、前記第１主面における水の接触角を減少させる処理をする。
脂環式構造を含有する重合体を含む樹脂については、前記項目［１．積層体］において説明した樹脂と同様である。
【００９９】
第１主面における水の接触角を減少させる処理は、処理する前と比較して、処理後における第１主面の水の接触角が減少するような処理を意味する。水の接触角は、前記項目［１．積層体］において説明した方法と同様に、第１主面に蒸留水を滴下し、着滴３０００ｍｓ後における第１主面と水滴との接触角を、２３℃、５０％ＲＨの雰囲気下、接触角計を用いて測定しうる。
【０１００】
水の接触角を減少させる処理を行った後の基材層第１主面における水の接触角は、好ましくは、８０°以下、より好ましくは６５°以下、更に好ましくは６０°以下、特に好ましくは５０°以下であり、通常０°より大きい。水の接触角が前記好ましい範囲にあることにより、より効果的に積層体の密着性を向上させうる。
【０１０１】
処理する前における第１主面の水の接触角（Ａ）と、処理後における第１主面の水の接触角（Ｂ）との差（接触角（Ａ）−接触角（Ｂ））は、好ましくは１５°以上、より好ましくは３０°以上、更に好ましくは３５°以上であり、通常１８０°より小さい。差（接触角（Ａ）−接触角（Ｂ））が上記範囲にあることにより、より効果的に積層体の密着性を向上させうる。
【０１０２】
水の接触角を減少させる処理としては、例えば、コロナ処理、プラズマ処理、深紫外線処理、薬液による化学処理が挙げられ、コロナ処理が好ましい。
【０１０３】
第１主面に対してコロナ処理を行う場合、コロナ処理装置への供給電力は、放電バーの長さ、放電バーと第１主面との距離、コロナ処理の時間などに応じて任意に調整しうるが、例えば放電バーの長さが３００ｍｍの場合、好ましくは１０Ｗ以上、より好ましくは５０Ｗ以上、更に好ましくは７０Ｗ以上であり、特に好ましくは１００Ｗ以上であり、好ましくは１０００Ｗ以下、より好ましくは７００Ｗ以下、更に好ましくは５００Ｗ以下である。供給電力が、上記下限値以上であることにより、より効果的に第１主面における水の接触角を減少させることができ、得られる積層体の密着性をより効果的に向上させうる。供給電力が、上記上限値以下であることにより、基材層の材料劣化を抑制することができ、変色等の抑制された良好な外観を維持することができる。
【０１０４】
［２．２．工程（ｂ）］
工程（ｂ）では、液晶化合物を含む液晶組成物の硬化物からなる液晶組成物硬化層を最も外側に含む層Ａの、前記液晶組成物硬化層の上に、及び／又は、前記基材層の前記第１主面の上に、ヒドロキシアルキルアクリレートを主成分として含む紫外線硬化型樹脂組成物を塗布して未硬化層を形成する。
【０１０５】
層Ａは、液晶組成物硬化層を最も外側に含む。ここで、液晶組成物硬化層については、前記項目［１．積層体］において説明した層と同様である。
層Ａは、液晶組成物硬化層のみを含む層であってもよい。すなわち、層Ａは液晶組成物硬化層であってもよい。
【０１０６】
層Ａは、液晶組成物硬化層と、液晶組成物硬化層に接して設けられる支持体とを含む層であってもよい。層Ａは、例えば、支持体の表面上に、液晶組成物を塗布して液晶組成物層を形成し、液晶組成物層を硬化させて液晶組成物硬化層を形成することにより、製造されうる。
【０１０７】
支持体として、樹脂からなるフィルムを用いうる。支持体を形成する樹脂が含む重合体としては、例えば、鎖状オレフィン重合体、シクロオレフィン重合体、ポリカーボネート、ポリエステル、ポリスルホン、ポリエーテルスルホン、ポリスチレン、ポリビニルアルコール、酢酸セルロース系重合体、ポリ塩化ビニル、ポリメタクリレートなどが挙げられる。
ここで、樹脂は、１種類の重合体を単独で含むものを用いてもよく、２種類以上の重合体を任意の比率で組み合わせて含むものを用いてもよい。また、樹脂は、本発明の効果を著しく損なわない限り、任意の配合剤を含んでいてもよい。
【０１０８】
支持体は、延伸されていない未延伸フィルムであってもよく、延伸された延伸フィルムであってもよい。
また、支持体は、等方なフィルムであってもよく、異方性を有するフィルムであってもよい。
【０１０９】
液晶組成物を塗布する支持体の面は、ラビング処理などの表面処理がされていてもよい。これにより、液晶組成物が良好に配向しうる。
【０１１０】
支持体の厚みは、製造時のハンドリング性、材料のコスト、薄型化及び軽量化の観点から、好ましくは３０μｍ以上、より好ましくは６０μｍ以上であり、好ましくは３００μｍ以下、より好ましくは２００μｍ以下である。
【０１１１】
層Ａの最も外側にある液晶組成物硬化層の表面上若しくは基材層の第１主面上に、又は液晶組成物硬化層の表面上及び基材層の第１主面上の両方に、ヒドロキシアルキルアクリレートを主成分として含む紫外線硬化型樹脂組成物を塗布して、未硬化層を形成する。
ヒドロキシアルキルアクリレートを主成分として含む紫外線硬化型樹脂組成物については、前記項目［１．積層体］で説明した組成物と同様である。
【０１１２】
塗布の方法としては、既知の塗布法を採用しうる。具体的な塗布の方法としては、例えば、ワイヤーバーコート法、ディップ法、スプレー法、スピンコート法、ロールコート法、グラビアコート法、エアーナイフコート法、カーテンコート法、スライドコート法、エクストルージョンコート法などが挙げられる。
【０１１３】
工程（ｂ）は、必要に応じて、紫外線硬化型樹脂組成物を塗布して得られた層を乾燥する工程を含んでいてもよい。例えば、紫外線硬化型樹脂組成物が溶媒を含む場合は、工程（ｂ）は、かかる乾燥工程を含むことが好ましい。
【０１１４】
液晶組成物硬化層の表面上又は基材層の第１主面上に紫外線硬化型樹脂組成物を塗布した場合、液晶組成物硬化層の表面上又は基材層の第１主面上に、未硬化層が形成される。液晶組成物硬化層の表面上及び基材層の第１主面上の両方に紫外線硬化型樹脂組成物を塗布した場合、液晶組成物硬化層の表面上に第１の未硬化層が形成され、基材層の第１主面上に第２の未硬化層が形成される。
【０１１５】
［２．３．工程（ｃ）］
工程（ｃ）では、未硬化層を介して、前記層Ａと前記基材層とを積層する。これにより、層Ａ、未硬化層、及び基材層をこの順で含み、層Ａに未硬化層が接しており、未硬化層に基材層が接する硬化前積層体が得られる。
液晶組成物硬化層の表面上及び基材層の第１主面上の両方に紫外線硬化型樹脂組成物を塗布した場合、液晶組成物硬化層の表面上に第１の未硬化層が形成され、基材層の第１主面上に第２の未硬化層が形成されるが、この場合、本工程により、層Ａ、第１の未硬化層と第２の未硬化層とが一体となった未硬化層、及び基材層をこの順で含み、層Ａに未硬化層が接しており、未硬化層に基材層が接する硬化前積層体が得られる。
層Ａが液晶組成物硬化層に接して設けられる支持体を含む場合、本工程により、支持体、液晶組成物硬化層、未硬化層、及び基材層をこの順で含み、液晶組成物硬化層に未硬化層が接しており、未硬化層に基材層が接する硬化前積層体が得られる。
【０１１６】
［２．４．工程（ｄ）］
工程（ｄ）では、未硬化層に紫外線を照射し、前記未硬化層を硬化させて接着層を形成する。未硬化層に紫外線を照射する際は、未硬化層を硬化させるべき硬化前積層体の、層Ａ側から紫外線を照射しても、基材層側から紫外線を照射してもよいが、通常基材層側から紫外線を照射する。本工程により、基材層と、基材層の第１主面に接して設けられる接着層と、接着層に接して設けられる液晶組成物硬化層とを含む積層体が得られる。層Ａが、液晶組成物硬化層と、前記液晶組成物硬化層に接して設けられる支持体とを含む場合は、本工程により、支持体、液晶組成物硬化層、接着層、及び基材層をこの順で含み、支持体に液晶組成物硬化層が接しており、液晶組成物硬化層に接着層が接しており、接着層に基材層が接している積層体が得られる。
【０１１７】
紫外線照射の条件は、例えば基材層の全光線透過率に応じて適宜調整できる。例えば、積算照度は、好ましくは５０ｍＪ／ｃｍ２以上、より好ましくは１００ｍＪ／ｃｍ２以上、更に好ましくは３００ｍＪ／ｃｍ２以上であり、好ましくは５０００ｍＪ／ｃｍ２以下、より好ましくは３０００ｍＪ／ｃｍ２以下、更に好ましくは２０００ｍＪ／ｃｍ２以下である。
【０１１８】
［２．５．任意の工程］
積層体の製造方法は、前記の工程（ａ）〜（ｄ）に加えて、更に任意の工程を含んでいてもよい。
例えば、層Ａが、液晶組成物硬化層と、前記液晶組成物硬化層に接して設けられる支持体とを含む場合、工程（ｄ）の後に、更に支持体を液晶組成物硬化層から剥離する工程（ｅ）を含んでいてもよい。
【実施例】
【０１１９】
以下、実施例を示して本発明について具体的に説明する。ただし、本発明は、以下の実施例に限定されるものでは無く、本発明の特許請求の範囲及びその均等の範囲から逸脱しない範囲において任意に変更して実施しうる。
以下の説明において、量を表す「％」及び「部」は、別に断らない限り、重量基準である。また、以下に説明する操作は、別に断らない限り、常温常圧大気中において行った。
【０１２０】
［評価方法］
（接触角の測定方法）
基材フィルムのコロナ処理を施した面における水の接触角を、協和界面科学社製の固液界面解析システム（機器型式：Ｄｒｏｐ  Ｍａｓｔｅｒ  ５００、測定プログラム：Ｆａｃｅ  Ｍｅａｓｕｒｅｍｅｎｔ  ＆  Ａｎａｌｙｓｉｓ  Ｓｙｓｔｅｍ  Ｖｅｒ．２．０．７）を使用して、下記の条件で測定した。
・測定雰囲気：２３℃、５０％ＲＨ
・測定液体：蒸留水
・測定時間：着滴３０００ｍｓ後
【０１２１】
（密着性評価）
ＪＩＳ  Ｋ５６００に準じて、積層体が有する液晶組成物硬化層を、クロスカットガイドを使用して切断することにより、一辺が１ｍｍの碁盤目（正方形の区画）を２５個作成した。次いで、碁盤目を作成した積層体の部分に粘着テープを強く圧着させた。次いで、粘着テープの端を積層体の面に対して４５°の角度で引っ張ることにより粘着テープを一気に積層体から引き剥がして、積層体から剥がれずに残った碁盤目部の個数を数えた。残った碁盤目部の個数が多いほど、液晶組成物硬化層と基材層との密着性が優れていることを示す。
【０１２２】
［製造例１］
（液晶組成物硬化層の製造）
下記表１に示す配合の液晶組成物を用意した。ここで、化合物（１）及び化合物（２）は、下記の構造を有する化合物である。また、化合物（１）は液晶性を示し、化合物（２）は液晶性を示さない化合物である。
【０１２３】
【化３】
2019188740.tif 000005
【０１２４】
【表１】
2019188740.tif 000006
【０１２５】
支持体として、片面に易接着処理が施されたポリエチレンテレフタレート（ＰＥＴ）フィルム（東洋紡社製「コスモシャインＡ４１００」；厚み１００μｍ）を準備した。このフィルムの易接着処理が施された面とは反対側の面をラビング処理した。ラビング処理された面上に前記の液晶組成物を＃５のワイヤーバーを用いて塗布し、支持体上に未硬化状態の液晶組成物層を形成した。
【０１２６】
次いで、熱風乾燥機中で、１００℃で３分間加熱することにより前記の液晶組成物層を乾燥した。次いで、乾燥された液晶組成物層に、積算照度１５００ｍＪ／ｃｍ２の紫外線を照射して液晶組成物層を硬化させて液晶組成物硬化層を形成した。これにより、（液晶組成物硬化層／支持体）の層構成を有する転写フィルムを得た。液晶組成物硬化層の厚みは約１μｍであった。得られた液晶組成物硬化層はコレステリック配向により赤色を呈していた。
【０１２７】
［製造例２−Ｅ１］
ヒドロキシアルキルアクリレートとしての４−ヒドロキシブチルアクリレートを１００重量部と、重合開始剤（ＡＤＥＫＡ製「Ｎ−１９１９」）を３重量部とを混合することにより、紫外線硬化型樹脂組成物Ｅ１を調製した。
【０１２８】
［製造例２−Ｅ２］
ヒドロキシアルキルアクリレートとしての４−ヒドロキシブチルアクリレートを１００重量部と、トリメチロールプロパンアクリレートを３重量部と、重合開始剤（ＡＤＥＫＡ製「Ｎ−１９１９」）を３重量部とを混合することにより、紫外線硬化型樹脂組成物Ｅ２を調製した。
【０１２９】
［製造例２−Ｃ１］
イソブチルアクリレートを１００重量部と、重合開始剤（ＡＤＥＫＡ製「Ｎ−１９１９」）を３重量部とを混合することにより、紫外線硬化型樹脂組成物Ｃ１を調製した。
【０１３０】
［製造例２−Ｃ２］
ｔｅｒｔ−ブチルアクリレートを１００重量部と、重合開始剤（ＡＤＥＫＡ製「Ｎ−１９１９」）を３重量部とを混合することにより、紫外線硬化型樹脂組成物Ｃ２を調製した。
【０１３１】
［製造例２−Ｃ３］
ラウリルアクリレートを１００重量部と、重合開始剤（ＡＤＥＫＡ製「Ｎ−１９１９」）を３重量部とを混合することにより、紫外線硬化型樹脂組成物Ｃ３を調製した。
【０１３２】
［製造例２−Ｃ４］
ベンジルアクリレートを１００重量部と、重合開始剤（ＡＤＥＫＡ製「Ｎ−１９１９」）を３重量部とを混合することにより、紫外線硬化型樹脂組成物Ｃ４を調製した。
【０１３３】
［製造例２−Ｃ５］
ジシクロペンタニルアクリレートを１００重量部と、重合開始剤（ＡＤＥＫＡ製「Ｎ−１９１９」）を３重量部とを混合することにより、紫外線硬化型樹脂組成物Ｃ５を調製した。
【０１３４】
［製造例２−Ｃ６］
ジシクロペンテニルアクリレートを１００重量部と、重合開始剤（ＡＤＥＫＡ製「Ｎ−１９１９」）を３重量部とを混合することにより、紫外線硬化型樹脂組成物Ｃ６を調製した。
【０１３５】
［製造例２−Ｃ７］
ジシクロペンテニルオキシエチルアクリレートを１００重量部と、重合開始剤（ＡＤＥＫＡ製「Ｎ−１９１９」）を３重量部とを混合することにより、紫外線硬化型樹脂組成物Ｃ７を調製した。
【０１３６】
［実施例１］
基材層として、脂環式構造含有重合体を含む樹脂からなる基材フィルム（日本ゼオン社製「ゼオノアフィルム  ＺＦ１４−１００、厚み１００μｍ）を用意した。
この基材フィルムの片面を、供給電力１５０Ｗでコロナ処理した（工程（ａ））。コロナ処理の条件は下記のとおりである。
・放電バーの長さ：３００ｍｍ
・放電バーと基材フィルムとの距離：３ｍｍ
・基材フィルム移動速度：８０ｍｍ／秒
コロナ処理した基材フィルムの面における水の接触角を、前記の評価方法に従い測定した。
【０１３７】
次いで、基材フィルムのコロナ処理された面の上に、前記製造例２−Ｅ１で調製した紫外性硬化型樹脂組成物Ｅ１を＃２のワイヤーバーで塗布し、未硬化層としての紫外線硬化型樹脂組成物の層を形成した（工程（ｂ））。さらにこの未硬化層の上に、製造例１で製造した転写フィルムを、転写フィルムの液晶組成物硬化層が未硬化層と接するように載せた。次いで、加圧ロールを用いて転写フィルムと基材フィルムとを、未硬化層を介してラミネーションし、（支持体／液晶組成物硬化層／未硬化層／基材フィルム）の層構成を有する、支持体を含む積層体Ａ（硬化前積層体）を得た（工程（ｃ））。得られた支持体を含む積層体Ａに、高圧水銀ランプから紫外線を積算照度８００ｍＪ／ｃｍ２で基材フィルム側から照射した。これにより未硬化層を硬化させて接着層を形成し、接着層が形成された積層体Ｂを得た（工程（ｄ））。接着層が形成された積層体Ｂから、支持体であるＰＥＴフィルムを剥がして、（液晶組成物硬化層／接着層／基材フィルム）の層構成を有する積層体Ｃを得た（工程（ｅ））。積層体Ｃについて、前記の密着性評価を行った。
【０１３８】
［実施例２］
基材フィルムの片面を、供給電力７５Ｗでコロナ処理した以外は実施例１と同様にして、積層体Ｃを得て、積層体Ｃについて前記の密着性評価を行った。
【０１３９】
［実施例３］
基材フィルムの片面を、供給電力５０Ｗでコロナ処理した以外は実施例１と同様にして、積層体Ｃを得て、積層体Ｃについて前記の密着性評価を行った。
【０１４０】
［実施例４］
紫外線硬化型樹脂組成物Ｅ１の代わりに製造例２−Ｅ２で製造した紫外性硬化型樹脂組成物Ｅ２を用いた。
以上の変更を加えた以外は、実施例１と同様にして、積層体Ｃを得て、積層体Ｃについて前記の密着性評価を行った。
【０１４１】
［実施例５］
基材フィルムの片面を、供給電力７５Ｗでコロナ処理し、紫外線硬化型樹脂組成物Ｅ１の代わりに製造例２−Ｅ２で製造した紫外性硬化型樹脂組成物Ｅ２を用いた。
以上の変更を加えた以外は、実施例１と同様にして、積層体Ｃを得て、積層体Ｃについて前記の密着性評価を行った。
【０１４２】
［実施例６］
実施例１で得られた積層体Ｃの基材フィルム側の面上に、文字状の回折格子パターン（ピッチ１．５μｍ、段差２００ｎｍ）を設けた金型を載せ、１８０℃で２０ＭＰａの圧力を掛け、積層体Ｃの基材フィルム側の面にパターンを転写することにより積層体Ｃにエンボス加工を施した。これにより、表面にパターンを有する積層体Ｄを得た。積層体Ｄの基材フィルム側の面を観察すると、文字状のパターンが認識され、パターン部分の色は観察する方向によって変化した。すなわち、積層体Ｄにはいわゆるエンボスホログラムが形成されていた。
積層体Ｄについて、前記の密着性評価を行った。
【０１４３】
［比較例１］
基材フィルムの片面を、コロナ処理しなかった以外は実施例１と同様にして、積層体Ｃを得て、積層体Ｃについて前記の密着性評価を行った。
【０１４４】
［比較例２］
基材フィルムの片面をコロナ処理せず、紫外線硬化型樹脂組成物Ｅ１の代わりに製造例２−Ｅ２で製造した紫外性硬化型樹脂組成物Ｅ２を用いた。
以上の変更を加えた以外は、実施例１と同様にして、積層体Ｃを得て、積層体Ｃについて前記の密着性評価を行った。
【０１４５】
［比較例３］
基材フィルムの片面を、供給電力３００Ｗでコロナ処理し、紫外線硬化型樹脂組成物Ｅ１の代わりに製造例２−Ｃ１で製造した紫外性硬化型樹脂組成物Ｃ１を用いた。
以上の変更を加えた以外は、実施例１と同様にして、積層体Ｃを得て、積層体Ｃについて前記の密着性評価を行った。
【０１４６】
［比較例４］
基材フィルムの片面を、供給電力３００Ｗでコロナ処理し、紫外線硬化型樹脂組成物Ｅ１の代わりに製造例２−Ｃ２で製造した紫外性硬化型樹脂組成物Ｃ２を用いた。
以上の変更を加えた以外は、実施例１と同様にして、積層体Ｃを得て、積層体Ｃについて前記の密着性評価を行った。
【０１４７】
［比較例５］
基材フィルムの片面を、供給電力３００Ｗでコロナ処理し、紫外線硬化型樹脂組成物Ｅ１の代わりに製造例２−Ｃ３で製造した紫外性硬化型樹脂組成物Ｃ３を用いた。
以上の変更を加えた以外は、実施例１と同様にして、積層体Ｃを得て、積層体Ｃについて前記の密着性評価を行った。
【０１４８】
［比較例６］
基材フィルムの片面を、供給電力３００Ｗでコロナ処理し、紫外線硬化型樹脂組成物Ｅ１の代わりに製造例２−Ｃ４で製造した紫外性硬化型樹脂組成物Ｃ４を用いた。
以上の変更を加えた以外は、実施例１と同様にして、積層体Ｃを得て、積層体Ｃについて前記の密着性評価を行った。
【０１４９】
［比較例７］
基材フィルムの片面を、供給電力３００Ｗでコロナ処理し、紫外線硬化型樹脂組成物Ｅ１の代わりに製造例２−Ｃ５で製造した紫外性硬化型樹脂組成物Ｃ５を用いた。
以上の変更を加えた以外は、実施例１と同様にして、積層体Ｃを得て、積層体Ｃについて前記の密着性評価を行った。
【０１５０】
［比較例８］
基材フィルムの片面を、供給電力３００Ｗでコロナ処理し、紫外線硬化型樹脂組成物Ｅ１の代わりに製造例２−Ｃ６で製造した紫外性硬化型樹脂組成物Ｃ６を用いた。
以上の変更を加えた以外は、実施例１と同様にして、積層体Ｃを得て、積層体Ｃについて前記の密着性評価を行った。
【０１５１】
［比較例９］
基材フィルムの片面を、供給電力３００Ｗでコロナ処理し、紫外線硬化型樹脂組成物Ｅ１の代わりに製造例２−Ｃ７で製造した紫外性硬化型樹脂組成物Ｃ７を用いた。
以上の変更を加えた以外は、実施例１と同様にして、積層体Ｃを得て、積層体Ｃについて前記の密着性評価を行った。
【０１５２】
各実施例及び比較例における、紫外線硬化型樹脂組成物の配合、基材フィルムのコロナ処理の条件、基材フィルムの面における水の接触角、密着性評価の結果を、下記表に示す。
下記表において、密着性評価の結果は、剥がれずに残った碁盤目の個数（区画数）の、作成した碁盤目の個数（２５個）に対する割合を示す。
下記表における略号の意味は下記のとおりである。
「ＨＢＡ」は、４−ヒドロキシブチルアクリレートを表す。
「ＴＭＰＴＡ」は、トリメチロールプロパントリアクリレートを表す。
「ｉ−ＢＡ」は、イソブチルアクリレートを表す。
「ｔ−ＢＡ］は、ｔｅｒｔ−ブチルアクリレートを表す。
「ＬＡ」は、ラウリルアクリレートを表す。
「ＢｚＡ」は、ベンジルアクリレートを表す。
「ＣｙＡ」は、ジシクロペンタニルアクリレートを表す。
「ＣｙＥＡ」は、ジシクロペンテニルアクリレートを表す。
「ＣｙＥＯＥＡ」は、ジシクロペンテニルオキシエチルアクリレートを表す。
【０１５３】
【表２】
2019188740.tif 000007
【０１５４】
【表３】
2019188740.tif 000008
【０１５５】
【表４】
2019188740.tif 000009
【０１５６】
以上の結果によれば、基材層の接着層を積層する側（第１主面）における水の接触角が８０°以下であって、かつ、紫外線硬化型樹脂組成物がヒドロキシアルキルアクリレートを主成分として含む実施例１〜６に係る積層体は、密着性評価に優れていることが分かる。一方、基材層の第１主面における水の接触角が８０°より大きい比較例１及び比較例２、紫外線硬化型樹脂組成物がヒドロキシアルキルアクリレートを含んでいない比較例３〜９に係る積層体は、密着性評価が実施例と比較して著しく劣っていることが分かる。
【０１５７】
基材層の第１主面に対して、コロナ処理を行い、水の接触角をコロナ処理を行わない場合の接触角である９５〜９６°（比較例１及び２参照。）から減少させた実施例１〜６に係る積層体は、密着性評価に優れていることが分かる。一方、コロナ処理を行わなかった比較例及び比較例２は、密着性評価が実施例と比較して著しく劣っていることが分かる。
【０１５８】
実施例６から、積層体にエンボス加工が施されていても密着性評価には影響を与えないことが分かる。
【０１５９】
以上の結果は、本発明が、基材層と液晶組成物硬化層との密着性に優れる積層体を提供しうることを示す。
【符号の説明】
【０１６０】
１００  積層体
１０１  基材層
１０１Ｕ  第１主面
１０１Ｄ  第２主面
１０２  接着層
１０３  液晶組成物硬化層
２００  積層体
２０１  基材層
２０１Ｕ  第１主面
２０１Ｄ  第２主面
２０２  接着層
２０３  液晶組成物硬化層
【図１】
2019188740.tif 000010
【図２】
2019188740.tif 000011